СПОСОБ ИЗГОТОВЛЕНИЯ ИЗДЕЛИЙ ИЗ УГЛЕРОД-КАРБИДОКРЕМНИЕВОГО МАТЕРИАЛА

1. Способ изготовления изделий из углерод-карбидокремниевого материала, включающий изготовление заготовки из пористого углеграфитового материала, нагрев ее в замкнутом объеме реактора в инертной атмосфере или в вакууме в парах силицирующего агента до 1700-1850°С с последующей выдержкой в указанном интервале температур в течение 1-3-х часов и охлаждение, отличающийся тем, что нагрев до 1500-1550°С ведут в вакууме в смеси паров кремния и моноокиси кремния, а с 1550°С - в вакууме или инертной атмосфере в парах кремния со следами моноокиси кремния.
2. Способ по п.1, отличающийся тем, что при нагреве до 1700-1850°С проводят изотермические выдержки в интервале температур 1200-1550°С.
3. Способ по любому из пп.1 и 2, отличающийся тем, что изотермические выдержки в интервале температур 1200-1550°С чередуют с охлаждениями на 200-300° от температуры изотермической выдержки.
2
4. Способ по п.3, отличающийся тем, что моноокись кремния получают в замкнутом объеме этого же реактора по реакции: SiO+Si→2SiO.
5. Способ по п.4, отличающийся тем, что в зависимости от наличия или отсутствия в режиме изотермических выдержек в интервале температур 1200-1550°С и чередования их с охлаждением на 200-300° от температуры изотермической выдержки порошок кварца и кремния берут в соотношении от 1:17 до 1:5, при этом большему содержанию кварца соответствует режим без изотермических выдержек и чередования их с охлаждением.